(57)【要約】  本発明は、平均長さが平均直径の４倍以上である巨大ミセルを含有する相組織の、５重量％以上の１又は複数の表面活性剤を含有する水性組成物の増粘剤としての、水性組成物に可溶な、少なくとも１の荷電された両親媒性ポリマーの使用であり；上記両親媒性ポリマーは、両親媒性ポリマーを含有する水性組成物の粘度が、両親媒性ポリマーを含まない組成物及び両親媒性ポリマーのみを含有する水溶液のそれの３倍以上であるような含有量での使用に関する。本発明は又、上記両親媒性ポリマーを含有する水性組成物及び特に美容用途を目的とするものに関する。【特許請求の範囲】
【請求項１】
平均長さが平均直径の４倍以上である巨大ミセル含有相として組織された、５重量％以上の少なくとも１の表面活性剤を含有する水性組成物のための増粘剤としての、水性組成物に可溶な、少なくとも１の荷電されたランダム両親媒性ポリマーの使用であり；
上記両親媒性ポリマーは、両親媒性ポリマーを含有する水性組成物の粘度が、両親媒性ポリマーを含まない組成物及び両親媒性ポリマーのみを含有する水溶液のそれの３倍以上であるような含有量での使用。
【請求項２】
両親媒性ポリマーは０．０５以上の係数ｆを示す請求項１の使用。
【請求項３】
両親媒性ポリマーは中性実効電荷を有する請求項１又は２の使用。
【請求項４】
両親媒性ポリマーは巨大ミセル含有相として組織された１又は複数の表面活性剤（の電荷）とは反対の実効電荷を有する請求項１又は２の使用。
【請求項５】
両親媒性ポリマーは−０．５〜０．５の△ｆ値を示す請求項１〜４いずれか１項の使用。
【請求項６】
ポリマーは、６以上の炭素原子を含有する、直鎖状又は分岐状アルキル又は任意で少なくとも１の直鎖状又は非直鎖状アルキル基を有するアリール種を含有する、疎水性ユニットを有する請求項１〜５いずれか１項の使用。
【請求項７】
両親媒性ポリマーの組成物中に存在する疎水性モノマーの理論モル量は、ポリマーの全モノマーの理論モル量の５％以上である請求項１〜６いずれか１項の使用。
【請求項８】
疎水性ユニットはアルキル基であり、両親媒性ポリマーの組成物中に存在する疎水性モノマーの理論モル量は、ポリマーの全モノマーの理論モル量の１０〜５０％、好ましくは２５〜４０重量％である請求項６又は７の使用。
【請求項９】
疎水性ユニットはアリール基であり、両親媒性ポリマーの組成物中に存在する疎水性モノマーの理論モル量は、ポリマーの全モノマーの理論モル量の５〜１５重量％である請求項６又は７の使用。
【請求項１０】
両親媒性ポリマーは、下記モノマーから得られる非イオン性親水性ユニットを含有する請求項１〜９いずれか１項の使用：
少なくとも１のエチレン性不飽和結合を含有する、直鎖状、分岐状、環状若しくは芳香族モノカルボン酸又は多価カルボン酸のアミド又は誘導体；及び
加水分解後にポリ（ビニル）アルコールブロックを得ることを可能とするビニルエステル；の単体又は混合物。
【請求項１１】
両親媒性ポリマーが下記モノマー及びそれらの対応する塩から得られるカチオン性親水性ユニットを含有する請求項１〜１０いずれか１項の使用：
アミノアルキル（メタ）アクリレート又はアミノアルキル（メタ）アクリルアミド；
少なくとも１の２級、３級若しくは４級アミン官能基若しくは窒素原子を含有する複素環基、ビニルアミン又はエチレンイミンを含有するモノマー；及び
ジアリルジアルキルアンモニウム塩；の単体又は混合物。
【請求項１２】
両親媒性ポリマーは下記モノマー、それらの対応する塩、それらの前駆体又はそれらのホスホン酸誘導体又はスルホン酸誘導体から得られるアニオン性親水性ユニットを含有する請求項１〜１１いずれか１項の使用：
直鎖状、分岐状、環状若しくは芳香族モノカルボン酸又は多価カルボン酸又はそれら酸のＮ−置換誘導体；少なくとも１のエチレン性不飽和結合を含有する、多価カルボン酸のモノエステル； 
直鎖状、分岐状、環状若しくは芳香族ビニルカルボン酸；及び
少なくとも１のエチレン性不飽和結合を含有するアミノ酸；の単体又は混合物。
【請求項１３】
両親媒性ポリマーの含有量は水性組成物の０．０５〜５重量％、好ましくは水性組成物の０．１〜２重量％である請求項１〜１２いずれか１項の使用。
【請求項１４】
水性組成物は美容用組成物であり、更に好ましくは洗い流される(rinse out)ための組成物である請求項１〜１３いずれか１項の使用。
【請求項１５】
水性組成物はオイル又はガスデポジットの回収に使用できる組成物である請求項１〜１４いずれか１項の使用。
【請求項１６】
平均長さが平均直径の４倍以上である巨大ミセル含有相として組織された、５重量％以上の少なくとも１の表面活性剤を含有し、組成物のｐＨにおいて水性組成物中に可溶なものから選ばれた、少なくとも１のランダム両親媒性ポリマーを含有する水性組成物であり；
上記ポリマーは、ポリマーを含有する水性組成物の粘度が、ポリマーを含まない組成物及びポリマーのみを含有する水溶液のそれの３倍以上であるような含有量で使用される水性組成物。
【請求項１７】
両親媒性ポリマーが、０．０５以上の変数値ｆ（ポリマー中で電荷を有するモノマーの理論モル量合計をポリマー中のモノマーの理論モル量合計で除したもの）、及び−０．５〜０．５の△ｆ値（ポリマー中のカチオン性モノマーの理論モル量及びアニオン性モノマーの理論モル量の差をポリマーの理論モル量合計量で除したもの）を示す請求項１６の組成物。
【請求項１８】
両親媒性ポリマーは中性実効電荷又は巨大ミセル含有相として組織された１又は複数の表面活性剤のそれとは反対の電荷を有する請求項１６又は１７の組成物。
【請求項１９】
ポリマー中の理論モル量疎水性モノマーがポリマーの全モノマーの理論モル量の５％以上である請求項１６〜１８いずれか１項の組成物。
【請求項２０】
水性組成物は洗い流されるための美容用組成物である請求項１６〜１９いずれか１項の組成物。
【請求項２１】
水性組成物はオイル又はガスデポジットの回収に使用できる組成物である請求項１６〜２０いずれか１項の組成物。
【請求項２２】
両親媒性ポリマーの含有量は、水性組成物の０．０５〜５重量％、好ましくは水性組成物の０．１〜２重量％である請求項１６〜２１いずれか１項の組成物。
【発明の詳細な説明】
【技術分野】
【０００１】
本発明は、荷電されたランダムポリマーの、巨大ミセル相として組織された少なくとも１の表面活性剤を含有する水性組成物のための増粘剤としての使用、及び上記ポリマーにより増粘されたこれら組織された相を含有する組成物に関する。
本発明は、巨大ミセルを形成する表面活性水性配合物の分野を目的とする。
【背景技術】
【０００２】
表面活性配合物を使用する多くの分野で、配合物の粘度に対して特に注目されている。これは、例えば懸濁液中の粒子の保持等の純粋に技術的な性質を理由とするか、分散、配合物の使用又は特に触感等の容易性又は快適性等の使用者における理由のためかに拘わらず、これら全ての理由によっても、比較的高粘度を示す配合物を入手可能とする要求があるためである。
【０００３】
水性表面活性配合物は、多くの用途では粘度が低すぎる問題がある。
この問題に対し種々の解決法が提案されている。
即ち、具体的には塩化ナトリウム等の塩が、流動性改質剤として使用されてきた。しかし、その種の化合物の量はあまり多く出来ないか、配合物に対する悪影響がある危険性を有していた。
改質又は非改質多糖類誘導体等のポリマー、又は架橋ポリアクリレート等の合成ポリマーの使用も又、提案されている。これら添加剤の使用において発生する問題としては、特に大量で使用されなければならない、それらの使用が比較的複雑である、及び／又はそれらの使用範囲が、それらの安定性が配合物のｐＨ及び配合物中の塩の濃度に依存するように限定されている等の事実に由来する。
最後に、他の利点の中でも、巨大ミセルは、配合物に固有のレオロジー（流動学）的性質を与えることを求められる表面活性剤の組織された相の種類である。特に、それらは、表面活性剤及び／又は塩の濃度を限定する必要がある場合に、それらを含有しない表面活性剤の溶液よりも高い粘度を与える。
問題は、巨大ミセルの存在で引き起こされる粘度の増加が充分でないことである。
【発明の開示】
【発明が解決しようとする課題】
【０００４】
従ってやはり、添加剤が特にｐＨ及び塩濃度の種々の条件下で安定であり、比較的低濃度で効果を示すような水性表面活性組成物への添加用増粘添加剤が求められている。
更に、目的の添加剤は、追加的特徴を示す配合物を得ることを可能としてもよい。従って、透明な配合物を得ることが不可能でなく、又、皮膚及び／又は毛髪のトリートメント用配合物分野で特に求められる特性等の追加的機能性、例えばコンディショニング効果を、配合物へ与える添加剤を入手可能とすることが求められている。更に、オイル又はガスデポジットの回収等の他の分野では、それらが添加された配合物へ、改良された熱安定性を与える添加剤を使用出来ることが求められている。
【課題を解決するための手段】
【０００５】
これら及び他の目的は、本発明により達成され、本発明の第１の主題は従って、平均長さが平均直径の４倍以上である巨大ミセル含有相として組織された、５重量％以上の少なくとも１の表面活性剤を含有する水性組成物のための増粘剤としての、水性組成物に可溶な、少なくとも１のイオン的に荷電されたランダム両親媒性ポリマーの使用であり；
上記両親媒性ポリマーは、両親媒性ポリマーを含有する水性組成物の粘度が、両親媒性ポリマーを含まない組成物及び両親媒性ポリマーのみを含有する水溶液のそれの３倍以上であるような含有量での使用に関する。
本発明の主題は同様に、平均長さが平均直径の４倍以上である巨大ミセル含有相として組織された、５重量％以上の少なくとも１の表面活性剤を含有し、水性組成物に可溶なものから選ばれた、少なくとも１のイオン的に荷電されたランダム両親媒性ポリマーを含有する水性組成物であり；上記両親媒性ポリマーは、両親媒性ポリマーを含有する水性組成物の粘度が、両親媒性ポリマーを含まない組成物及び両親媒性ポリマーのみを含有する水溶液のそれの３倍以上であるような含有量で使用される水性組成物に関する。
【発明の効果】
【０００６】
本発明は、完全に予想外にも、巨大ミセルタイプの、表面活性剤の組織された相を含有する水性配合物は、荷電されたランダム両親媒性ポリマーがそれへ添加された場合に、効果的に増粘化されることが発見されたことによる。これは上記ポリマーはそれ自身が水溶液の増粘剤ではないことから、更に予想外のことであった。従って、固有の増粘性を有するポリマーを含有する従来の系とは異なり、本発明で使用されるポリマーは水相に対する増粘剤ではない。にもかかわらずそれは、最初に巨大ミセルにより導入されたレオロジー的性質（粘度、粘弾性）を顕著に増大させる。
更に、上記ランダムポリマーは、巨大ミセルを含有する配合物のための増粘剤としての役割に加え、同じ条件下で、粒子分散剤の役割を有することが観察された。
本発明の他の利点として、上記ポリマーはやはり同じ条件下で、水性配合物と非混和性である相の乳化剤、及び／又はそれら相の安定化剤としての追加的役割を有することが示された。
最後に、上記ランダムポリマーは、同じ条件下で、表面への粒子又はエマルジョンのデポジットを補助する追加的役割を有することが明らかになった。
しかし、本発明の他の利点及び特徴は、下記記載及び実施例により更に明瞭にされる。
【発明を実施するための最良の形態】
【０００７】
以上のように、本発明は、少なくとも１の表面活性剤を組成物の重量の５重量％以上の含有量、好ましくは５〜１５重量％の含有量で含有する水性組成物の増粘に関する。
組成物は更に好ましくは種々の分野、特に皮膚及び／又は毛髪のトリートメント分野又はオイル又はガスデポジットの回収分野に使用できる配合物である。
これら組成物は、「巨大ミセル」タイプの表面活性剤の組織された相を示す。
この種の組織された相は、比粘度を本質的に発展させるが、通常は不充分なままであった。
本発明の範囲内で、「巨大ミセル」は水性組成物中に分散された物体をいい、これら小滴の平均長さは、その平均直径の４倍以上である。これら物体は当業者に公知であり、それらは中でも、「ウォームライクミセル」又は「リビングポリマー」の名で刊行物に記載されている。
これらミセルは特に、例えば電子顕微鏡を使用して観察できる。
好ましくは、巨大ミセルの平均長さは、通常直径の１０倍以上である。更に好ましくは、直径の１００倍以上である。
【０００８】
１又は複数の表面活性剤は水溶液中に存在する場合、巨大ミセルタイプの組織された相を与えるものから選ばれる。
本発明では、例えば水性組成物は、５重量％以上の水中濃度で、組成物の使用の条件下で（即ち、濃度、ｐＨ、イオン強度、温度の条件下で）巨大ミセルタイプの組織された相を与える少なくとも１の表面活性剤を含有する。
【０００９】
表面活性剤の選択は、それ自体は当業者に特に困難ではない。しかし、いくつかの下記例を示す。
第１の例は、表面活性剤（又は主な表面活性剤）はそれ自体で、組成物の濃度、温度、ｐＨ及びイオン強度の条件下で、巨大ミセル相を形成できる成分から選ばれる。
適切な表面活性剤の特定は、当業者が目的の相が存在する濃度範囲を決定するための相ダイアグラムをプロットして行え、その場合、この範囲は組成物の温度、ｐＨ、イオン強度及び温度の条件下に適合することが次に観察される。
この第１例では、少なくとも１の塩又は少なくとも１のコサーファクタントのいずれか、更にこれら２種の化合物の組み合わせから選ばれる主な表面活性剤と組み合わせることも好ましい。この種の添加剤を使用する利点は、巨大ミセル相を得るための主な表面活性剤の含有量を低減させる手段、又は、他の言葉では、主な表面活性剤が同一の濃度での組成物の粘度の増加手段を示すことである。
可能なコサーファクタントの選択に関して、好ましくは上記主な表面活性剤の性質に依存して選択され、特に、主な表面活性剤若しくは両性タイプの表面活性剤のそれとは反対の実効電荷を有する表面活性剤であってもよい。それは又、非イオン性表面活性剤から選ばれてもよい。
【００１０】
本発明の第２の例として、主な表面活性剤は、少なくとも１の塩及び／又は少なくとも１のコサーファクタントの存在下で、巨大ミセル相へ接近可能とするものから選ばれる。
当業者は、この第２の例として、組成物の温度、ｐＨ、イオン強度及び温度の条件下で、巨大ミセル相へ接近可能とする表面活性剤／塩及び／又はコサーファクタントの組み合わせを決定するために、上記第１例と同様の方法を行うことが出来る。
主な表面活性剤として使用できる適切な表面活性剤の例として、特に、６〜２４炭素原子を含有し、並びにオキシエチレン及び任意でオキシプロピレンユニットを表面活性剤が１０以上のＨＬＢ価を示すような含有量で含有する、直鎖状又は分岐状脂肪族アルコール由来の非イオン性表面活性剤が挙げられる。オキシエチレン及び任意でオキシプロピレンユニットの数の単なる例示として、２〜１０が挙げられる。
特に好ましい巨大ミセル含有相としての表面活性剤の組織は、水性組成物が粘弾性を示すような組織である。これら組成物及び／又は組織は特に国際公開第ＷＯ９８／５６４９７号公報に記載されている。荷電された両親媒性ポリマーのこれら組成物への添加は粘度を増加し、組成物は粘弾性を更に保持する。
【００１１】
両性又は両性イオン性表面活性剤は、巨大ミセル含有相としての組織を得られる好ましい表面活性剤である。使用できる両性イオン性表面活性剤の例として、式Ｒ1Ｒ2Ｒ3Ｎ+−Ｒ4ＣＯＯ-の化合物が挙げられ、Ｒ1は疎水性アルキル、アルキルアリールアルキル、アルコキシアルキル、アルキルアミノアルキル又はアリルアミドアルキル基（但し、アルキル成分はＣ12〜Ｃ24）であり、Ｒ2及びＲ3は同一又は異なり、Ｃ1~Ｃ30脂肪族鎖（即ち、その原子は芳香族基の一部を形成しない窒素原子に結合している。）、例えばメチル、エチル、ベンジル、ヒドロキシエチル、ヒドロキシエチル、アセテート又はプロピオネート基）であり、Ｒ4は二価の炭化水素系基、例えばメチレン又はエチレン基である。使用できる両性表面活性剤の例として式Ｒ1Ｒ2ＮＨ+−Ｒ4ＣＯＯ-の化合物が挙げられ、Ｒ1、Ｒ2及びＲ4は上記と同様である。
【００１２】
又、主な表面活性剤として、下記アニオン性成分から選ばれた少なくとも１の表面活性剤を使用できる：
アルキルエステル硫酸塩、例えば式Ｒ−ＣＨ（ＳＯ3Ｍ）−ＣＯＯＲ’で表され（但し、ＲはＣ8−Ｃ20、好ましくはＣ10−Ｃ16アルキル基を表し、Ｒ’はＣ1−Ｃ6、好ましくはＣ1−Ｃ3アルキル基を表し、Ｍはアルカリ金属カチオン（ナトリウム、カリウム又はリチウム）、置換又は非置換のアンモニウム（メチル−、ジメチル−、トリメチル−又はテトラメチルアンモニウム、ジメチルピペリジニウム等）カチオン又はアルカノールアミン（モノエタノールアミン、ジエタノールアミン、トリエタノールアミン等）に由来するカチオンを表す。）、好ましくは、Ｒ基がＣ14−Ｃ16基であるメチルエステル硫酸塩；アルキルベンゼン硫酸塩、更に好ましくはＣ9−Ｃ20アルキルベンゼン硫酸塩、一級又は二級アルキル硫酸塩、特に好ましくはＣ8−Ｃ22のアルキル硫酸塩、アルキルグリセロール硫酸塩、スルホン化多価カルボン酸、例えば英国特許出願ＧＢ１０８２１７９号公報に記載されたもの、又はパラフィン硫酸塩；
【００１３】
アルキル硫酸塩、例えば式ＲＯＳＯ3Ｍで表され（但し、ＲはＣ10−Ｃ24、好ましくはＣ12−Ｃ20アルキル又はヒドロキシアルキル基を表し；Ｍは水素原子又は上記と同様のカチオンを表す。）、好ましくはそれらのポリアルコキシル化誘導体（エトキシル化（ＥＯ）誘導体及び／又はプロポキシル化（ＰＯ）誘導体又はそれらの組み合わせ）、例えばドデシル硫酸ナトリウム；
アルキルエーテル硫酸塩、例えば式ＲＯ（ＣＨ2ＣＨ2Ｏ）nＳＯ3Ｍで表され（但し、ＲはＣ10−Ｃ24、好ましくはＣ12−Ｃ20アルキル又はヒドロキシアルキル基を表し；Ｍは水素原子又は上記と同様のカチオンを表し、ｎは通常１〜４である。）、好ましくはそれらのポリアルコキシル化誘導体（エトキシル化（ＥＯ）誘導体及び／又はプロポキシル化（ＰＯ）誘導体又はそれらの組み合わせ）、例えばｎ＝２のラウリルエーテル硫酸塩；
アルキルアミド硫酸塩、例えば式ＲＣＯＮＨＲ’ＯＳＯ3Ｍで表され（但し、ＲはＣ2−Ｃ22、好ましくはＣ6−Ｃ20アルキル基を表し、Ｒ’はＣ2−Ｃ3アルキル基を表し、Ｍは水素原子又は上記と同様のカチオンを表す。）、好ましくはそれらのポリアルコキシル化誘導体（エトキシル化（ＥＯ）誘導体及び／又はプロポキシル化（ＰＯ）誘導体又はそれらの組み合わせ）；
飽和又は不飽和脂肪酸塩、例えばＣ8−Ｃ24、好ましくはＣ14−Ｃ20の脂肪酸塩、例えばＮ−アシルＮ−アルキルタウレート（ｔａｕｒａｔｅｓ）、アルキルイセチオン酸塩、アルキルスクシンアマート及びアルキルスルホ琥珀酸塩、スルホ琥珀酸塩モノエステル又はジエステル、Ｎ−アシルサルコシネート及びポリエトキシカルボキシレート；並びに
アルキル及び／又はアルキルエーテル及び／又はアルキルアリールエーテルエステルリン酸塩。
【００１４】
使用できる塩として、塩酸塩（ナトリウム又はカリウム）等の無機酸の塩が挙げられる。又適切な塩として、有機酸の塩が挙げられ、その対イオンは、主な表面活性剤のＨＬＢ価（親水性／親油性比）を減少させることの出来るもの、この種の塩の好ましい例として、セチルトリメチルアンモニウムサリチラートクロライドが挙げられる。
塩が存在する場合、その種類がどのようなものでも、その含有量は通常組成物の０．１〜５重量％の濃度である。
【００１５】
可能なコサーファクタントとして、単体又は組み合わせて使用される下記表面活性剤が選ばれる：
アルキル両性酢酸塩及びアルキル両性二酢酸塩であり、一般的に式：ＲＣＯ−ＮＨa（ＣＨ2ＣＯＯＮａ）1-a−ＣＨ2ＣＨ2−Ｎ（ＣＨ2ＣＯＯＮａ）−ＣＨ2ＣＨ2−ＯＨ（式中、Ｒは１０〜２４炭素原子を含有する、アルキル又はアルケニル基を表し、ａは０又は１を表し、Ｒは更に好ましくはｃｏｃｏ及びラウリル鎖を表す）で表され、例えば、商品名Ｍｉｒａｎｏｌ  Ｃ２Ｍ及びＭｉｒａｎｏｌ  Ｕｌｔｒａ  Ｃ３２製品、Ｒｈｏｄｉａ  Ｃｈｉｍｉｅ社製；
アルキル両性プロピオン酸塩又はアルキル両性二プロピオン酸塩、更に好ましくは式：ＲＣＯ−ＮＨa（ＣＨ2ＣＨ2ＣＯＯＮａ）1-a−ＣＨ2ＣＨ2−Ｎ（ＣＨ2ＣＨ2ＣＯＯＮａ）−ＣＨ2ＣＨ2−ＯＨで表され、例えば、商品名Ｍｉｒａｎｏｌ  Ｃ２Ｍ  ＳＦ製品、Ｒｈｏｄｉａ  Ｃｈｉｍｉｅ社製；
アルキル両性ヒドロキシプロピルスルトン（ｓｕｌｔａｉｎｅ）、例えば、商品名Ｍｉｒａｎｏｌ  ＣＳ化合物、Ｒｈｏｄｉａ  Ｃｈｉｍｉｅ社製が挙げられる。
【００１６】
特に、コサーファクタントとして単体又は混合物として使用できる両性イオン性表面活性剤として、ベタイン、例えば式Ｒ（Ｒ’）3Ｎ+−ＣＯＯ-（式中、Ｒ基は１０〜２４炭素原子を含有するアルキル又はアルケニル基を表し、Ｒ’は同一又は異なり、１〜４炭素原子を含有するアルキル又はアルケニル基を表す。）で表され、好ましくは例えば、ラウリルベタイン（商品名Ｍｉｒａｔａｉｎｅ  ＢＢ、Ｒｈｏｄｉａ  Ｃｈｉｍｉｅ社製）；
スルホベタイン、例えば下記式：Ｒ（Ｒ’）3Ｎ+−ＳＯ3−（式中、Ｒ及びＲ’基は上記と同一である。）で表され；
アミドアルキルベタイン、好ましくは下記式：ＲＣＯ−ＮＨＲ’−Ｎ+（Ｒ’）3−ＣＯＯ-（式中、Ｒ及びＲ’基は上記と同一である。）で表され、この種の化合物の例えばコカミド（ｃｏｃａｍｉｄｏ）プロピルベタイン（商品名Ｍｉｒａｔａｉｎｅ  ＢＤＪ、Ｒｈｏｄｉａ  Ｃｈｉｍｉｅ社製）；
スルホアミドアルキルベタイン、例えば下記式：ＲＣＯ−ＮＨＲ’−Ｎ+（Ｒ’）3−ＳＯ3−（但し、Ｒ及びＲ’は上記と同一である。）で表される。
【００１７】
非イオン性表面活性剤がコサーファクタントとして使用される場合、中でも、任意でアルコキシル化された脂肪族アルコール、アルコキシル化モノ−、ジ−、及びトリ−グリセリド、アルコキシル化脂肪酸、アルコキシル化ソルビタンエステル、アルコキシル化脂肪族アミン、アルコキシル化アルキルフェノール、アルキルポリグルコシド；の単体又は混合物が挙げられる。
【００１８】
任意でアルコキシル化された脂肪族アルコールは、通常４〜２４炭素原子を含有する（但し、それらのアルコキシル化ユニットはこれらの数から除く。）。
アルコキシル化モノ−、ジ−、及びトリ−グリセリドは植物性又は動物性のモノ−、ジ−、及びトリ−グリセリドでもよい。
任意でアルコキシル化されたソルビタンエステルは、１０〜２０炭素原子を含有する脂肪酸（ラウリン酸、ステアリン酸又はオレイン酸等）のソルビトール環化エステルである。
アルコキシル化脂肪族アミンは、通常１０〜２２炭素原子を含有する（但し、アルコキシル化ユニットはこれらの数から除く。）。
アルコキシル化アルキルフェノールは、通常４〜１２炭素原子を含有する１又は２の直鎖状又は分岐状アルキル基を含有する。好ましい例として、オクチル、ノニル又はドデシル基が挙げられる。
アルキルポリグルコシドは、更に好ましくは脂肪族アルコール（好ましくはＣ8−Ｃ16脂肪族アルコール）及び糖類（グルコース）のアセタールの形で存在する非イオン性オリゴマー系表面活性剤である。それらは特に化学的反応により澱粉、脂肪を原料に得られる。これら表面活性剤は、例えばＨｅｎｋｅｌ社により商品名Ｐｌａｎｔａｒｅｎとして市販されている。
【００１９】
コサーファクタントが存在する場合、選択する種類に拘わらず、その含有量はコサーファクタント／主な表面活性剤の重量比が５０／５０未満、好ましくは０．１／９９．９〜４０／６０となるようなものである。
水性組成物を構成するランダムポリマーは、水性組成物中で、荷電し、可溶なものから第一に選ばれる。特に、それは架橋又は分岐状ポリマーでないことが好ましい。それは好ましくは直鎖状ポリマーである。
本発明で使用される上記両親媒性ポリマーは、ポリアニオンタイプのポリマー（即ち、荷電されたモノマーに関して、負のイオン性電荷のみを有するポリマー）若しくはポリカチオンタイプのポリマー（即ち、正のイオン性電荷のみを有するポリマー）のいずれか；又はポリ両性タイプポリマー（即ち、正及び負の両方のイオン性電荷を有するポリマー）でもよい。
尚、イオン性電荷の存在は、温度、ｐＨ及び水性組成物のイオン強度の条件下で観察される。
【００２０】
更に、両親媒性ポリマーの溶解性は、ｐＨ、種々の構成成分のそれぞれの濃度、上記水性組成物の使用及び調製温度に依存する。
更に、上記ポリマーを含有する水性組成物が約２０℃で２時間後に肉眼で相分離が確認できない場合に、本発明のポリマーは「可溶」であるといえる。
更に、本発明で使用できるポリマーは、実際はオリゴマー（即ち、平均重合度３〜１０を有する成分）、又はポリマー（即ち、１０を超える平均重合度を有する成分）のいずれかの形で存在しても良い。本発明の記載で、用語「ポリマー」が使用された場合、それは上記記載の２つの例（オリゴマー及びポリマー）をカバーするものである。
【００２１】
従って、ポリマーは、水性組成物のｐＨ条件下で、０．０５以上、更に好ましくは０．０５〜２の係数ｆを示す。尚、この係数ｆは両親媒性ポリマーの合計電荷値を示し、それは、ポリマー中の電荷（アニオン性又はカチオン性）を含有するモノマーの理論的電荷の合計モル数を上記両親媒性ポリマー中の全モノマーの理論モル数で除したものに対応する。
更に、本発明の両親媒性ポリマーは、例えば−０．５〜０．５の係数△ｆを示す。
尚、係数△ｆはポリマーのカチオン性電荷の理論モル量及びアニオン性電荷の理論モル量の違いであり、全てはポリマーの全モノマーの理論モル数により除されている。
更に好ましくは、本発明の第１の態様では、両親媒性ポリマーは、中性実効電荷を含有するものから選ばれる。他の言葉では、この態様のポリマーは、−０．１〜０．１の係数△ｆを示す（モノマー中のカチオン性電荷の理論的モル数は、アニオン性電荷の理論的モル数と同一である。）。
【００２２】
本発明の第２の態様として、両親媒性ポリマーは主な表面活性剤のそれとは反対の実効電荷を有する。
この第２の態様の第１の例は、０．１を超え０．５までの△ｆ価を有するポリマーの使用で構成される。この第１の例で、ポリマーは両親媒性ポリマーのアニオン性電荷のそれよりも大きいカチオン性電荷の理論モル量を有する。この場合、この両親媒性ポリマーは巨大ミセル相を生じる１又は複数の表面活性剤がアニオン性タイプであると好ましく使用される。
更に、対称的に、この第２の態様の第２の例は、−０．５から−０．１未満の△ｆ価を有するポリマーの使用で構成される。この例では、ポリマーは両親媒性ポリマー中の、カチオン性電荷のそれより大きいアニオン性電荷の理論モル量を有する。この場合、この両親媒性ポリマーは、巨大ミセル相を生じる１又は複数の表面活性剤がカチオン性タイプであると好ましく使用される。
【００２３】
増粘剤として使用される両親媒性ポリマーは、更に疎水性ユニットを含有する。これらユニットは、６以上の炭素原子を含有することが好ましく、更に好ましくは下記タイプである：直鎖状又は分岐状アルキル又は任意で少なくとも１の直鎖状又は非直鎖状アルキル基を含有するアリール。アリール基は好ましくは、ポリマーの主鎖に直接又はアルキル基を介して結合されてもよい。
好ましくは、同一又は異なる疎水性ユニットは、６〜２４炭素原子、好ましくは６〜１０炭素原子を含有する分岐状アルキル基、又は任意で少なくとも１の直鎖状又は非直鎖状アルキル基を有するベンジルタイプのアリール基である。
疎水性ユニットが得られるモノマーは、非イオン性でもよいが、イオン性電荷（アニオン性又はカチオン性）を有してもよい。
【００２４】
ランダムポリマーの疎水性ユニットが得られる好ましい非イオン性モノマーの例として、単体又は混合物の；少なくとも１のエチレン性不飽和結合を含有する、直鎖状、分岐状、環状又は芳香族モノカルボン酸又は多価カルボン酸のエステル；α、β−エチレン性不飽和ニトリル、ビニルエステル又はビニル芳香族モノマー；少なくとも１のエチレン性不飽和結合を含有する、直鎖状又は分岐状、芳香族又は非芳香族の、炭化水素系モノマーが挙げられる。
これらモノマーの好ましい例として；（メタ）アクリル酸と６〜２４、好ましくは６〜１０の炭素原子を含有するアルコールとのエステル、例えば、２−エチルヘキシルアクリレート又はメタクリレート；スチレン、α−メチルスチレン又はビニルトルエン；の単体又は混合物が挙げられる。
【００２５】
カチオン性疎水性モノマーとして、中でも、６以上の炭素原子を有する、少なくとも１のアルキル又は芳香族基を含有する下記モノマー、及びその種類：
アミノアルキル（メタ）アクリレート、アミノアルキル（メタ）アクリルアミド、又はそれらの塩；
少なくとも１の２級、３級若しくは４級アミン官能基若しくは窒素原子を含有する複素環基を含有するモノマー、又はそれらの塩；
ジアリルジアルキルアンモニウム塩；の単体又は混合物（但し、アルキル基は６〜２４、好ましくは６〜１０の炭素原子を含有する。）が挙げられる。
【００２６】
それらが塩の形で使用される場合、好ましくは、例えば塩素等のハライド、硫酸塩、ハイドロサルファイト、アルキル硫酸塩、リン酸塩、クエン酸塩、ギ酸塩及び酢酸塩から選ぶことができる。
更に、アンモニウムイオンは、６以上の炭素原子を有する、少なくとも１のアルキル基又は任意で少なくとも１のアルキル基を含有する少なくとも１のアリール基を含有する。
アニオン性モノマーとして、好ましくは６以上の炭素原子を有する、少なくとも１のアルキル基又は少なくとも１の芳香族基を含有し、少なくとも１のカルボン酸、スルホン酸、硫酸、ホスホン酸、リン酸又はスルホ琥珀酸官能基、それらの塩又はそれらの前駆体を含有するものから選ばれる。
更に好ましくは、コポリマーのアニオン性ユニットは、直鎖状、分岐状、環状又は芳香族カルボン酸、直鎖状、分岐状、環状又は芳香族ビニルカルボン酸の単体又は混合物、それらのスルホン酸誘導体又はホスホン酸誘導体から選ばれた、少なくとも１のモノマーから得られる。
【００２７】
好ましくは、ランダムポリマーの疎水性ユニットは、非イオン性疎水性モノマーから得られる。
好ましくは、両親媒性ポリマーの組成物中に存在する疎水性モノマーの理論モル量は、ポリマーの全モノマーの理論モル量の５％以上である。
疎水性ユニットがアルキル基の場合、両親媒性ポリマーの組成物中に存在する疎水性モノマーの理論モル量は、ポリマーの全モノマーの理論モル量の例えば１０〜５０％、好ましくは２５〜４０重量％である。
疎水性ユニットがアリール基の場合、両親媒性ポリマーの組成物中に存在する疎水性モノマーの理論モル量は、ポリマーの全モノマーの理論モル量の例えば５〜１５重量％である。
例えばＮＭＲにより測定される、ポリマー中の真のモル含有量は、上記理論的モル含有量の約±２０％以内であることが好ましい。
【００２８】
更に、両親媒性ポリマーは、非イオン性、アニオン性、カチオン性及び両性のいずれでもよい親水性ユニットを含有する。
親水性ユニットが得られるモノマーは、更に好ましくは、４０〜１００の重合度でホモ重合された場合、温度（１５−３５℃）及び組成物のｐＨの条件下で可溶なポリマーを与えるものから選ばれる。
両親媒性ポリマー中に存在する非イオン性親水性ユニットとして、特に下記モノマーから得られるものが挙げられる：
少なくとも１のエチレン性不飽和結合を含有する、直鎖状、分岐状、環状又は芳香族モノカルボン酸又は多価カルボン酸のアミド、又はその誘導体；
加水分解後にポリ（ビニル）アルコールブロックを得ることを可能とするビニルエステル；の単体又は混合物。
【００２９】
非イオン性親水性モノマーとして、好ましくは（メタ）アクリルアミド、Ｎ−メチロール（メタ）アクリルアミド、２−ヒドロキシエチル（メタ）アクリレート、又は加水分解後にポリ（ビニルアルコール）ブロックを得ることの出来るビニルエステル、例えば酢酸ビニル、商品名ビニルＶｅｒｓａｔａｔｅ又はビニルプロピオネートが挙げられる。
カチオン性親水性ユニットを両親媒性ポリマー中に導入できるモノマーとして、更に好ましくは、中でも：
アミノアルキル（メタ）アクリレート又はアミノアルキル（メタ）アクリルアミド；
少なくとも１の２級、３級又は４級アミン官能基若しくは窒素原子を含有する複素環基、ビニルアミン又はエチレンイミンを含有するモノマー；
ジアリルジアルキルアンモニウム塩；の単体又は混合物、アルキル基は４未満、好ましくは２以下の炭素原子を含有するそれらの塩；が挙げられる。
【００３０】
それらが塩の形で使用される場合、それらの対イオンは好ましくは、例えば塩素等のハライド、硫酸、ハイドロサルフェート、アルキル硫酸（例えば１〜６炭素原子を含有する。）、リン酸、クエン酸、ギ酸及び酢酸イオンとなるように選ばれてもよい。
好ましいカチオン性モノマーの例として下記モノマーが挙げられる：
ジメチルアミノエチル（メタ）アクリレート、ジメチルアミノプロピル（メタ）アクリレート、ジ（ｔｅｒｔ−ブチル）アミノエチル（メタ）アクリレート、ジメチルアミノメチル（メタ）アクリルアミド又はジメチルアミノプロピル（メタ）アクリルアミド；
エチレンイミン、ビニルアミン、２−ビニルピリジン又は４−ビニルピリジン；
トリメチルアンモニオエチル（メタ）アクリレートクロライド、トリメチルアンモニオエチルアクリレートメチルサルフェート、ベンジルジメチルアンモニオエチル（メタ）アクリレートクロライド、４−ベンゾイルベンジルジメチルアンモニオエチルアクリレートクロライド、トリメチルアンモニオエチル（メタ）アクリルアミド又はビニルベンジルトリメチルアンモニウムクロライド；
ジアリルジメチルアンモニウムクロライド；の単体又は混合物、又はそれらの対応する塩。
【００３１】
アニオン性親水性ユニットは、下記モノマー、及びそれらの対応する塩、それらの前駆体又はそれらのホスホン酸誘導体又はスルホン酸誘導体から得られてもよい：
直鎖状、分岐状、環状又は芳香族モノカルボン酸又は多価カルボン酸又はこれら酸のＮ−置換誘導体；少なくとも１のエチレン性不飽和結合を含有する多価カルボン酸のモノエステル；
直鎖状、分岐状、環状又は芳香族ビニルカルボン酸；
少なくとも１のエチレン性不飽和結合を含有するアミノ酸；の単体又は混合物。
【００３２】
好ましくは下記モノマーが使用できるが、本発明を限定するものではない：
アクリル酸、メタクリル酸、フマル酸、イタコン酸、シトラコン酸、マレイン酸、アクリルアミドグリコール酸、２−プロペン−１−スルホン酸、メタリルスルホン酸、スチレンスルホン酸、α−アクリルアミドメチルプロパンスルホン酸、２−スルホエチレンメタクリレート、スルホプロピルアクリル酸、ビス（スルホプロピル）アクリル酸、ビス（スルホプロピル）メタクリル酸、スルファトエチルメタクリル酸、ヒドロキシエチルメタクリル酸のホスフェートモノエステル、及びそれらのアルカリ金属塩、例えばナトリウム若しくはカリウム、又はアンモニウム塩；
ビニルスルホン酸、ビニルベンゼンスルホン酸、ビニルホスホン酸、ビニリデンリン酸、ビニル安息香酸、及びそれらのアルカリ金属塩、例えばナトリウム若しくはカリウム、又はアンモニウム塩；
Ｎ−（メタクリロイル）アラニン又はＮ−（アクリロイル）ヒドロキシグリシン；の単体又は混合物。
【００３３】
両性モノマーとして、具体的には、スルホベタイン種モノマー、好ましくは、アルキルジアルキルアンモニウムアルキルスルホネートの（メタ）アクリレート、エチルジメチルアンモニウムプロピルスルホネートの（メタ）アクリレート種；アルキルジアルキルアンモニウムスルホアルキルの（メタ）アクリルアミド、プロピルジメチルアンモニウムスルホプロピルの（メタ）アクリルアミド種モノマー；ビニルピリジニウムジアルキルアンモニウムスルホアルキル、ビニルピリジニウムジメチルアンモニウムスルホプロピルのモノマー種、これらの単体若しくは混合物又はマクロモノマー体が挙げられる。
上記の前駆体であるモノマーを使用することは本発明の範囲内である。他の言葉では、これらモノマーは、ポリマー鎖へ組み込まれて、特に加水分解等の化学的変化により変換され、上記アニオン性成分を再生するユニットを含有する。例えば、上記モノマーの完全に又は部分的にエステル化されたモノマーが、その後完全に又は部分的に加水分解されるために使用できる。
【００３４】
ポリマーの数平均分子量は、通常１０００ｇ／ｍｏｌ以上である。更に、数平均分子量は好ましくは５０００〜１０００００ｇ／ｍｏｌである。尚、上記分子量は完全分子量であり、ＭＡＬＬＳ（多角度光散乱検出器）分析と組み合わせたサイズ排除クロマトグラフィーにより測定できる。
増粘剤として使用されるポリマーは種々の合成方法、好ましくは従来のラジカル経由の重合法により得られる。
重合は好ましくは水相中で行われる。それ（水相中重合）は、通常種々のモノマーの水溶液中への導入から構成される。
更に、必須の条件ではないが、重合開始剤を反応混合物へ添加することが好ましい。これは、スチレン等のいくつかのモノマーは、反応温度が充分高く、通常１００℃を超える場合、フリーラジカル源を構成することができるためである。
【００３５】
従来のラジカル重合開始剤の中でも、例えば、過酸化水素（ターシャリー−ブチルハイドロパーオキシド、クメンハイドロパーオキシド、ｔ−ブチルパーオキシアセテート、ｔ−ブチルパーオキシベンゾエート、ｔ−ブチルパーオキシオクトエート、ｔ−ブチルパーオキシネオデカノエート、ｔ−ブチルパーオキシイソブチレート、ラウロイルパーオキシド、ｔ−アミルパーオキシピバレート、ｔ−ブチルパーオキシピバレート、ヂクミルパーオキシド、ベンゾイルパーオキシド、カリウム過硫酸塩又はアンモニウム過硫酸塩）；アゾ化合物（２，２’−アゾビス（イソブチロニトリル）、２，２’−アゾビス（２−ブタンニトリル）、４，４’−アゾビス（４−ペンタン酸）、１，１’−アゾビス（シクロヘキサンカルボニトリル）、２−（ｔ−ブチルアゾ）−２−シアノプロパン、２，２’−アゾビス［２−メチル−Ｎ−（１，１）−ビス（ヒドロキシメチル）−２−ヒドロキシエチル］プロピオンアミド、２，２’−アゾビス（２−メチル−Ｎ−ヒドロキシエチル］プロピオンアミド、２，２’−アゾビス（Ｎ，Ｎ’−ジメチレンイソブチルアミジン）ジクロライド、２，２’−アゾビス（２−アミジノプロパン）ジクロライド、２，２’−アゾビス（Ｎ，Ｎ’−ジメチレンイソブチルアミド）、２，２’−アゾビス（２−メチル−Ｎ−［１，１−ビス（ヒドロキシメチル）−２−ヒドロキシエチル］プロピオンアミド）、２，２’−アゾビス（２−メチル−Ｎ−［１，１−ビス（ヒドロキシメチル）エチル］プロピオンアミド）、２，２’−アゾビス［２−メチル−Ｎ−（２−ヒドロキシエチル）プロピオンアミド］又は２，２’−アゾビス（イソブチルアミド）ジハイドレート）；下記組み合わせを含有するレドックス系；過酸化水素、アルキルパーオキシド、パーエステル、パーカーボネート等と、鉄塩、チタン塩、亜鉛ホルムアルデヒドスルホキシレート又はナトリウムホルムアルデヒドスルホキシレート、及び還元糖との混合物；アルカリ金属又はアンモニウム過硫酸塩、過ホウ酸塩又は過塩酸塩の、アルカリ金属亜硫酸水素塩（ナトリウムメタ亜硫酸水素塩等）、及び還元糖等等との組み合わせ；アルカリ金属過硫酸塩と、アリールホスフィン酸（ベンゼンホスホン酸等及び他の類似化合物）、及び還元糖等との組み合わせ；が挙げられる。
使用される開始剤の量は、製造されるラジカル量が、存在するモノマー量の５０ｍｏｌ％以下、好ましくは２０ｍｏｌ％以下であるように決定される。
温度は、使用されるモノマーの性質に依存して室温及び１５０℃の間で変化できる。
【００３６】
上記記載のとおり、両親媒性ポリマーは、両親媒性ポリマーを含有する水性組成物の粘度が、温度、ｐＨ、イオン強度及び濃度が同じ条件下での（他の言葉では、種々の化合物の濃度は組成物中と同一である。）、両親媒性ポリマーを含まない組成物及び両親媒性ポリマーのみを含有する水溶液のそれの３倍以上であるような含有量で使用される。好ましくは、両親媒性ポリマーを含有する水性組成物の粘度は、両親媒性ポリマーを含まない組成物及び両親媒性ポリマーのみを含有する水溶液のそれの５倍以上大きく、好ましくは１０倍以上大きい。
【００３７】
粘度はコーン／プレート形を使用したＣａｒｒｉｍｅｄ型粘度計を使用して測定される；測定は２５℃で剪断勾配１ｓ-1で行われる。
具体的には、水性組成物に含有される両親媒性ポリマーの量は、水性組成物の０．５〜５重量％、好ましくは水性組成物の０．１〜２重量％である。
両親媒性ポリマーを含有する表面活性水性組成物は、多くの分野用途で使用できるが、水性組成物は好ましくは美容用組成物、更に好ましくは洗い流されるための組成物に使用される。
【００３８】
本発明の他の目的は、平均長さが平均直径の４倍以上である巨大ミセル含有相として組織された、５重量％以上の少なくとも１の表面活性剤を含有し、組成物のｐＨにおいて水性組成物中に可溶なものから選ばれた、少なくとも１のランダム両親媒性ポリマーを含有する水性組成物であり；上記ポリマーは、ポリマーを含有する水性組成物の粘度が、ポリマーを含まない組成物及びポリマーのみを含有する水溶液のそれの３倍以上であるような含有量で使用される水性組成物に関する。
更に好ましくは、両親媒性ポリマーを含有する水性組成物の粘度は、両親媒性ポリマーを含まない組成物及び両親媒性ポリマーのみを含有する水溶液のそれの５倍以上大きく、好ましくは１０倍以上大きい。
【００３９】
好ましくは、両親媒性ポリマーは０．０５以上、更に好ましくは０．０５〜２の係数ｆ、及び−０．５〜０．５の係数△ｆを示す。
両親媒性ポリマーに関しての上記記載の全て、特にそれを構成するユニット、それらの割合及び合成方法は、ここでも有効であり、ここで資料として使用する。
本発明の水性組成物は両親媒性ポリマーを、例えば水性組成物の０．０５〜５重量％、好ましくは水性組成物の０．１〜２重量％の含有量で含む。その（水性組成物の）一部としての表面活性剤の含有量は、通常５％〜２０％、例えば５％〜１０％又は１０％〜２０％である。
更に、水性組成物は好ましくはシャンプー等の洗い流されるための美容用組成物である。これら組成物中、表面活性剤の含有量は、好ましくは１０〜２０％である。具体的には１２％であるが、この価を超えても未満でもよい。
他の例として、水性組成物は、オイル又はガスデポジットの回収分野でも使用できる。それは、例えば掘穿泥水又は掘削井注入用高圧水（frac fluid）でもよい。
本発明の具体例を下記に示すが、これらは本発明を限定するものではない。
【実施例】
【００４０】
１）ランダムポリマーの調製
両親媒性ポリマーＰ１の構造及び組成物：
ポリマーは、下記モノマーユニットを有するランダムコポリマーである：エチルヘキシルアクリレート（ＥＨＡ）、アクリル酸（ＡＡ）、メタクリルアミドプロピルトリメチルアンモニウムサルフェート（ＭＥＳ）。
ポリマー中のこれら種々のユニットの平均モル比は、２４％ＥＨＡ、５３％ＡＡ、２３％ＭＥＳである。
【００４１】
ポリマーＰ１の合成：
ポリマーの理論濃度は、エタノール／水の２／１混合物中２０％であった。
合成は下記バッチプロセスにより行った。
水：１９５．５ｇ、エタノール：４２６．７ｇ、アクリル酸：４０．５ｇ、メチルアクリルアミドプロピルトリメチルアンモニウムサルフェート（８０％溶液）：８９．３ｇ、エチルヘキシルアクリレート：４８．０ｇを１リットル反応器へ加えた。
ｔ0で、混合物を窒素気流下で７５℃に加熱した。（ｔ0＋１）で、５ｇエタノール中の０．３２ｇアゾビスイソブチロニトリル開始剤（ＡＩＢＮ；商品名Ｖａｚｏ  ６４）を７５℃で添加した。（ｔ0＋３）で、５ｇエタノール中の０．１６ｇＡＩＢＮ開始剤（商品名Ｖａｚｏ  ６４）を再度添加した。温度を８０℃に上昇させた。（ｔ0＋５）で、ゆっくりとしたエタノール留去を、水を添加しながら８３℃で開始した。留去を９５℃で留去物がなくなるまで行った。反応を停止した。
残ったモノマー量を測定した。この量が大きい場合、残ったモノマーの許容される量が得られるまで、ナトリウム過硫酸塩を添加することが出来た。生成物は透明であった。ポリマー濃度は４０％であった。ｐＨは２．１８であった。
【００４２】
２）シャンプー用配合物中のポリマーの使用
シャンプー配合物の組成物：比較用配合物Ａ（ポリマーなし）：
これは表面活性剤及び１価の塩からなる下記混合物を含有する蒸留水中の巨大ミセルの水性配合物である：ナトリウムラウリルエーテルサルフェート商品名Ｅｍｐｉｃｏｌ  ＥＳＢ３Ｍ（Ａｌｂｒｉｇｈｔ＆Ｗｉｌｓｏｎ社製）；１４重量％、コカミドプロピルベタイン商品名Ｔｅｇｏｂｅｔａｉｎｅ  Ｌ７（Ｇｏｌｄｓｃｈｍｉｄｔ社製）；２重量％、塩化ナトリウム（Ｆｌｕｋａ社製）；１重量％。
２５℃での上記構成要素を単純に混合することにより、配合物を得た。
ｐＨ価を濃縮水酸化ナトリウム溶液（１Ｍ  ＮａＯＨ）又は濃縮塩酸（１Ｍ  ＨＣｌ）の添加により調整し、異なるｐＨ価（２、５、７及び１０）での４つのサンプルを、それぞれ調製した。
この配合物中で、表面活性剤が巨大ミセルとして組織されたことが電子顕微鏡で確認された。
更に、対応する配合物は粘弾性及び複屈折性をアンダーフロー（流動光学（Ｒｈｅｏ−Ｏｐｔｉｃｓ）装置により測定された。）測定した。
【００４３】
本発明の配合物Ｂ（ポリマー含有）：
これは、表面活性剤、１価の塩及び上記得られたポリマーＰ１からなる下記混合物を含有する蒸留水の水性配合物である：ナトリウムラウリルエーテルサルフェート商品名Ｅｍｐｉｃｏｌ  ＥＳＢ３Ｍ（Ａｌｂｒｉｇｈｔ＆Ｗｉｌｓｏｎ社製）；１４重量％、コカミドプロピルベタイン商品名Ｔｅｇｏｂｅｔａｉｎｅ  Ｌ７（Ｇｏｌｄｓｃｈｍｉｄｔ社製）；２重量％、塩化ナトリウム（Ｆｌｕｋａ社製）；１重量％、ポリマーＰ１；１重量％。
表面活性剤及び塩を含有し、異なるｐＨ価（２、５、７及び１０）である４つのサンプルを、配合物Ａと同様の方法で調製した。
ポリマーＰ１を、それが添加されるべき配合物と同一のｐＨで、水に別々に溶解した。
ポリマー溶液を上記混合物サンプルと混合することにより、配合物Ｂを得た。
【００４４】
２つの配合物のレオロジー的挙動
異なるｐＨ価で調製されたシャンプー配合物Ａ及びＢに対して、粘度測定を商品名Ｃａｒｒｉｍｅｄ型粘度計を使用して温度２５℃で行った。
設定剪断勾配、γ＝１０ｓ-1として測定した粘度（単位：ｍＰａ・ｓ）を下記表に示す。
【００４５】
【表１】
2005513247.tif 000002
ポリマーの添加は、このサンプルでｐＨがどのようなものでも粘度増加を引き起こした。
【国際調査報告】
2005513247.tif 000003
2005513247.tif 000004
2005513247.tif 000005
2005513247.tif 000006